(57)【特許請求の範囲】
【請求項１】
熱可塑性樹脂を含む材料を用いて形成された基材と、前記基材の少なくとも一方の面側に設けられ、シリコン変性（メタ）アクリル樹脂と、ウレタン（メタ）アクリレートと、（メタ）アクリレートモノマーと、イソシアネートと、トリアジン系の紫外線吸収剤とを含む樹脂組成物を用いて形成されたコート層とを有し、
前記シリコン変性（メタ）アクリル樹脂の含有量は、前記樹脂組成物１００質量部中、１１質量部以上、２８質量部以下であり、
前記ウレタン（メタ）アクリレートの含有量は、前記樹脂組成物１００質量部中、１７質量部以上、５０質量部以下であり、
前記（メタ）アクリレートモノマーの含有量は、前記樹脂組成物１００質量部中、４２質量部以上、５５質量部以下であり、
前記イソシアネートの含有量は、前記樹脂組成物１００質量部中、１０質量部以上、２５質量部以下であり、
前記ウレタン（メタ）アクリレートの重量平均分子量は、０．８×１０３以上、１．５×１０３以下であり、
前記コート層に、サンシャインウエザオメーターを用いて紫外線を３０００時間照射した後において、下記要件Ａを満足し、かつ、
前記基材は、前記コート層に前記紫外線を３０００時間照射した後における、ＪＩＳ  Ｋ  ７１０５に準拠して測定された黄変度が２．０［ΔＹＩ］以下であることを特徴とする風防板。
要件Ａ：当該風防板は、ＡＳＴＭ  Ｄ６７３で規定された落砂摩耗試験に準拠して規定砂８００［ｇ］を前記コート層に向かって落下させ、前記落砂摩耗試験前のヘイズと前記落砂摩耗試験後のヘイズとの大きさの差をヘイズ増加量（８００［ｇ］）としたとき、該ヘイズ増加量（８００［ｇ］）が５以下となる。
【請求項２】
前記風防板は、その一部または全部が、曲面形状に成形されたものである請求項１に記載の風防板。
【請求項３】
請求項１または２に記載の風防板を備えることを特徴とする車両。
【発明の詳細な説明】
【技術分野】
【０００１】
本発明は、風防板および車両に関する。
【背景技術】
【０００２】
オートバイ、ゴルフカートおよびフォークリフト等の車両に用いられる風防板、さらには、ヘルメットおよびゴーグル等の頭部装着物に用いられる風防板（バイザー）としては、その軽量性、透明性、加工性、割れにくさ、および割れた場合の安全性等の観点から、各種プラスチック材料が使用されている。
【０００３】
特に、近年では、プラスチック材料を用いた車両用風防板の熱成形性を維持しつつ、透明性や耐擦傷性を向上させるために、風防板の表面に塗工処理を施したものが提案されている。
【０００４】
例えば、特許文献１には、ヘルメットバイザーやゴーグル等の風防板の表面に塗工して用いられる紫外線硬化型樹脂組成物が開示されている。
【０００５】
また、特許文献２には、メラミン骨格を有する熱硬化性樹脂組成物からなる塗膜を備えた車両用の風防板が開示されている。
【先行技術文献】
【特許文献】
【０００６】
【特許文献１】特開２００５−２９８６１９号公報
【特許文献２】国際公開第２００９／０５７７９９号明細書
【発明の概要】
【発明が解決しようとする課題】
【０００７】
しかしながら、上記のような表面に塗工処理が施された風防板は、太陽光に含まれる紫外線の長時間の照射により、砂ほこりや飛び石等の衝撃に対する耐擦傷性が低下し、その結果、風防板の透明性が低下するという問題があった。
【０００８】
そこで、本発明の目的は、優れた紫外線に対する耐久性を備え、その結果、衝撃に対する耐擦傷性が長期に亘って維持された風防板、および、かかる風防板を備える信頼性に優れた車両を提供することにある。
【課題を解決するための手段】
【０００９】
このような目的は、下記（１）〜（３）に記載の本発明により達成される。
（１）  熱可塑性樹脂を含む材料を用いて形成された基材と、前記基材の少なくとも一方の面側に設けられ、シリコン変性（メタ）アクリル樹脂と、ウレタン（メタ）アクリレートと、（メタ）アクリレートモノマーと、イソシアネートと、トリアジン系の紫外線吸収剤とを含む樹脂組成物を用いて形成されたコート層とを有し、
前記シリコン変性（メタ）アクリル樹脂の含有量は、前記樹脂組成物１００質量部中、１１質量部以上、２８質量部以下であり、
前記ウレタン（メタ）アクリレートの含有量は、前記樹脂組成物１００質量部中、１７質量部以上、５０質量部以下であり、
前記（メタ）アクリレートモノマーの含有量は、前記樹脂組成物１００質量部中、４２質量部以上、５５質量部以下であり、
前記イソシアネートの含有量は、前記樹脂組成物１００質量部中、１０質量部以上、２５質量部以下であり、
前記ウレタン（メタ）アクリレートの重量平均分子量は、０．８×１０３以上、１．５×１０３以下であり、
前記コート層に、サンシャインウエザオメーターを用いて紫外線を３０００時間照射した後において、下記要件Ａを満足し、かつ、
前記基材は、前記コート層に前記紫外線を３０００時間照射した後における、ＪＩＳ  Ｋ  ７１０５に準拠して測定された黄変度が２．０［ΔＹＩ］以下であることを特徴とする風防板。
要件Ａ：当該風防板は、ＡＳＴＭ  Ｄ６７３で規定された落砂摩耗試験に準拠して規定砂８００［ｇ］を前記コート層に向かって落下させ、前記落砂摩耗試験前のヘイズと前記落砂摩耗試験後のヘイズとの大きさの差をヘイズ増加量（８００［ｇ］）としたとき、該ヘイズ増加量（８００［ｇ］）が５以下となる。
【００１９】
（２）  前記風防板は、その一部または全部が、曲面形状に成形されたものである上記（１）に記載の風防板。
【００２０】
（３）  上記（１）または（２）に記載の風防板を備えることを特徴とする車両。
【発明の効果】
【００２１】
本発明によれば、優れた紫外線に対する耐久性を備え、その結果、衝撃に対する耐擦傷性が長期に亘って維持された風防板とすることができる。したがって、かかる風防板を備える車両を優れた信頼性を有するものとすることができる。
【図面の簡単な説明】
【００２２】
【図１】本発明の風防板の第１実施形態を示す縦断面図である。
【図２】本発明の風防板の第２実施形態を示す縦断面図である。
【発明を実施するための形態】
【００２３】
以下、本発明の風防板および車両を添付図面に示す好適な実施形態に基づいて詳細に説明する。
【００２４】
本発明の風防板１００は、熱可塑性樹脂を含む材料を用いて形成された基材１と、この基材１の少なくとも一方の面側に設けられ、シリコン変性（メタ）アクリル樹脂を含む樹脂組成物を用いて形成されたコート層２とを有し、コート層２に、サンシャインウエザオメーターを用いて紫外線を３０００時間照射した後において、下記要件Ａを満足する。要件Ａ：当該風防板は、ＡＳＴＭ  Ｄ６７３で規定された落砂摩耗試験に準拠して規定砂８００［ｇ］をコート層２に向かって落下させ、落砂摩耗試験前のヘイズと落砂摩耗試験後のヘイズとの大きさの差をヘイズ増加量（８００［ｇ］）としたとき、このヘイズ増加量（８００［ｇ］）が２０以下となる。このように、紫外線を照射した後の風防板１００のヘイズ増加量（８００［ｇ］）が１０以下であれば、風防板１００を、優れた紫外線に対する耐久性を備え、その結果、衝撃に対する耐擦傷性が長期に亘って維持されたものであると言うことができ、風防板１００を、優れた透明性を長期に亘って発揮するものとすることができる。
【００２５】
なお、この風防板１００は、例えば、車両に用いられる風防板（車両用風防板）であり、車両とは、人、または物を乗せて移動や作業をする乗り物全般を指す。例えば、乗用車、トラック、船舶、鉄道車両、飛行機、バス、オートバイ、自転車、フォークリフト、工事現場等で所定の作業をする作業車、ゴルフカート、玩具用車両、遊園地の各種乗物等を含むものである。
【００２６】
また、車両用風防板とは、車両に乗った人または物と、外部との間に配され、車両に乗った人または物と外部とを、少なくとも一方向において遮る板状の構造体を指す。例えば、オートバイや自転車の風防（スクリーン）、その他車両に備えられた窓材等を含むものである。
【００２７】
さらに、この風防板１００は、車両用風防板の他、例えば、ヘルメットおよびゴーグル等の頭部装着物に用いられる風防板（バイザー）等にも、適用することができる。
【００２８】
したがって、車両および頭部装着物を、かかる風防板１００を備えるものとすることで、優れた信頼性を有するものとすることができる。
【００２９】
以下、この風防板１００について詳述する。
＜＜第１実施形態＞＞
本発明の風防板１００は、上記の通り、基材１と、コート層２を備えるものであるが、本実施形態では、基材１の一方の面側に選択的にコート層２が設けられている。
【００３０】
図１は、本発明の風防板の第１実施形態を示す縦断面図である。なお、以下では、説明の都合上、図１の上側を「上」、下側を「下」と言う。
【００３１】
＜コート層＞
コート層２（ハードコート層）は、本実施形態では、図１に示すように、基材１の上面に形成され、樹脂組成物を用いて形成されたものであり、風防板１００に優れた耐候性、耐久性、耐擦傷性、熱成形性を付与するために設けられたものである。
【００３２】
このように、風防板１００において、基材１の上面（一方の面）にコート層２が形成される場合、この風防板１００を車両用風防板に適用した際には、車両を利用する人および／または物に対して、基材１を人および／または物側、コート層２を車両の外側にして配置することが好ましい。
【００３３】
より具体的には、風防板１００を、オートバイや自転車の風防（スクリーン）として用いる場合、コート層２は、前面に設けられることが好ましい。また、風防板１００を、車両が備える窓材として用いる場合、コート層２は、屋外側（外部に露出する面側）に設けられることが好ましい。
【００３４】
このコート層２は、本発明では、耐候性および耐擦傷性に優れたもの、すなわち、サンシャインウエザオメーターを用いて紫外線を３０００時間照射した後において、下記要件Ａを満足するもので構成される。
【００３５】
要件Ａ：風防板１００は、ＡＳＴＭ  Ｄ６７３で規定された落砂摩耗試験に準拠して規定砂８００［ｇ］をコート層２に向かって落下させ、落砂摩耗試験前のヘイズと落砂摩耗試験後のヘイズとの大きさの差をヘイズ増加量（８００［ｇ］）としたとき、このヘイズ増加量（８００［ｇ］）が１０以下となる。
【００３６】
ここで、風防板を長期に使用する上での問題点の１つとしては、上述したように、太陽光に含まれる紫外線が長時間に亘り照射されることにより、砂ほこりや飛び石等の衝撃に対する耐擦傷性が低下し、その結果、風防板の透明性が低下することがあった。
【００３７】
かかる問題点について、本発明者らは、検討を重ねた結果、砂ほこりや飛び石等の衝撃に対する耐擦傷性は、ＡＳＴＭ  Ｄ６７３で規定された落砂摩耗試験に準拠し、多数個の規定砂（炭化ケイ素：カーボンランダム＃８０）をコート層に衝突させることで、砂ほこりや飛び石等がコート層に衝突することと近い状態を疑似的に作り出すことが可能であり、この規定砂を衝突させた後の、風防板のヘイズ値の増加量を観察することで評価し得ることを見出した。
【００３８】
そして、本発明者らは、さらに検討を重ねた結果、コート層２に、サンシャインウエザオメーターを用いて紫外線を３０００時間照射した後において、ＡＳＴＭ  Ｄ６７３で規定された落砂摩耗試験に準拠して規定砂８００［ｇ］をコート層２に向かって落下させ、落砂摩耗試験前のヘイズと落砂摩耗試験後のヘイズとの大きさの差をヘイズ増加量（８００［ｇ］）としたとき、風防板１００のヘイズ増加量（８００［ｇ］）が１０以下となっているものであれば、風防板１００を、太陽光に含まれる紫外線が長時間に亘り照射されたとしても、砂ほこりや飛び石等の衝撃に対して優れた耐擦傷性を有するものと言えることを見出し、本発明を完成するに至った。
【００３９】
なお、ヘイズ増加量（８００［ｇ］）をΔＨｚ１［％］としたとき、このΔＨｚ１は、規定砂８００［ｇ］を落下させた落砂摩耗試験後の風防板１００のヘイズＨｚ１と、当該落砂摩耗試験前のヘイズ（初期ヘイズ）Ｈｚ０とを測定し、これらの大きさの差、すなわちＨｚ１−Ｈｚ０（＝ΔＨｚ１［％］）を算出することにより求めることができる。
【００４０】
より具体的には、ヘイズ増加量（８００［ｇ］）ΔＨｚ１とは、以下のようにして算出される値である。なお、ヘイズとは、透明性に関する指標であり、濁度（曇度）を表すものである。
【００４１】
まず、縦６０ｍｍ×横６０ｍｍ×厚さ８ｍｍの風防板１００を用意し、この風防板１００について、サンシャインウエザオメーターを用いて紫外線を３０００時間照射する。その後、ヘイズメーター（商品名：ＮＤＨ２０００、日本電飾工業社製）により、拡散透過率Ｔｄと、全光線透過率Ｔｔとを求め、下記式（Ａ）により、落砂摩耗試験前のヘイズＴ（ヘイズＨｚ０）［％］を算出する。
Ｔ（％）＝Ｔｄ／Ｔｔ×１００  ・・・・・（Ａ）
【００４２】
次に、ＡＳＴＭ  Ｄ  ６７３に準じ、上島製作所社製の落砂摩耗試験機を用い、コート層２側に規定砂（炭化ケイ素：カーボンランダム＃８０）が落下するように、風防板１００を回転可能にサンプルホルダーに固定する。このとき、風防板１００を試験機のサンプルホルダーに対して４５°傾けて固定する。次いで、回転している風防板１００に、規定砂８００［ｇ］を自由落下させる。規定砂を落下させる条件としては、衝突速度が１３ｋｍ／ｈｒであり、規定砂を落下させる高さがコート層２表面の中央部に対して６０ｃｍである。
【００４３】
次に、落砂摩耗試験後の風防板１００について、前述したヘイズを算出する方法と同様にして落砂摩耗試験後のヘイズＴ（ヘイズＨｚ１）［％］を算出する。
【００４４】
そして、落砂摩耗試験後のヘイズＨｚ１と落砂摩耗試験前のヘイズＨｚ０との差（Ｈｚ１−Ｈｚ０）を算出することにより、ヘイズ増加量（８００［ｇ］）ΔＨｚ１［％］が算出される。
【００４５】
かかる構成のコート層２、すなわち、風防板１００の使用の後においても、優れた耐擦傷性を維持するコート層２を形成するために用いられる樹脂組成物として、本発明では、シリコン変性（メタ）アクリル樹脂を含むものが用いられる。以下、この樹脂組成物について詳述する。
【００４６】
（シリコン変性（メタ）アクリル樹脂）
シリコン変性（メタ）アクリル樹脂（シロキサン変性（メタ）アクリレート）は、（メタ）アクリロイル基を有する（メタ）アクリルモノマーに由来する構成単位が繰り返された主鎖と、この主鎖に連結し、シロキサン結合を有する構成単位が繰り返された繰り返し体（副鎖）とを有するポリマー（プレポリマー）である。
【００４７】
すなわち、主鎖としての（メタ）アクリル系化合物と、副鎖としてのシロキサン結合（−Ｓｉ−Ｏ−Ｓｉ−）を有する化合物とが連結したポリマー（プレポリマー）である。
【００４８】
シリコン変性（メタ）アクリル樹脂は、前記主鎖を有することにより、コート層２に優れた透明性を付与し、また、前記シロキサン結合を有する構成単位が繰り返された繰り返し体を有することにより、コート層２に優れた耐擦傷性および耐候性を付与することができる。
【００４９】
シリコン変性（メタ）アクリル樹脂の主鎖としては、具体的には、下記式（１）および式（２）の少なくとも一方の（メタ）アクリロイル基を有するモノマーに由来する構成単位の繰り返しで構成されているものが挙げられ、これら双方のモノマーに由来する構成単位の繰り返しを備えるものとして、下記式（１２）で示す化学式を有するものが挙げられる。
【００５０】
【化１】
0006680019.tif 000002
（式（１）中、ｎは、１以上の整数を示し、Ｒ１は、独立して炭化水素基、有機基、または水素原子を示し、Ｒ０は、独立して炭化水素基または水素原子を示す。）
【００５１】
【化２】
0006680019.tif 000003
（式（２）中、ｍは、１以上の整数を示し、Ｒ２は、独立して炭化水素基、有機基、または水素原子を示し、Ｒ０は、独立して炭化水素基または水素原子を示す。）
【００５２】
【化３】
0006680019.tif 000004
（式（１２）中、ｍ、ｎは、１以上の整数を示し、Ｒ１、Ｒ２、Ｒ３は、それぞれ独立して炭化水素基、有機基、または水素原子を示し、Ｒ０は、独立して炭化水素基または水素原子を示す。）
【００５３】
また、前記主鎖の末端または側鎖には、水酸基（−ＯＨ）を有することが好ましい。すなわち、前記式（１）、式（２）または式（１２）の場合には、Ｒ１および／またはＲ２が水素であることが好ましい。これにより、後述する基材１としてポリカーボネート系樹脂を用いた場合には、コート層２とポリカーボネート系樹脂との密着性を向上させることができる。このため、コート層２の基材１に対する密着性が高まり、基材１からコート層２が不本意に剥離することを防ぐことができる。そのため、風防板１００の耐擦傷性および耐候性のさらなる向上を図ることができる。また、樹脂組成物中に後述するイソシアネート（イソシアネート基を有する硬化剤）が含まれる場合には、前記水酸基は硬化剤が有するイソシアネート基と反応してウレタン結合による架橋構造を形成する。これより、樹脂組成物の硬化を促進させることができ、コート層２の形成に寄与することができる。
【００５４】
また、かかる構成の主鎖の少なくとも１つの末端または側鎖には、シロキサン結合を有する構成単位が繰り返された繰り返し体（副鎖）が結合している。
【００５５】
シロキサン結合は、結合力が高いため、シリコン変性（メタ）アクリル樹脂が、シロキサン結合を有する構成単位が繰り返された繰り返し体を有することにより、耐熱性、耐候性がより良好なコート層２を得ることができる。また、シロキサン結合の結合力が高いことで、硬質なコート層２を得ることができるため、風防板１００の砂ほこりや飛び石等の衝撃に対する耐擦傷性をさらに増大させることができる。その結果、紫外線を照射した後の風防板１００を、確実に要件Ａを満足するものとすることができる。
【００５６】
シロキサン結合を有する構成単位が繰り返された繰り返し体としては、具体的には、下記式（３）および式（４）の少なくとも一方のシロキサン結合を有する構成単位の繰り返しで構成されているものが挙げられる。
【００５７】
【化４】
0006680019.tif 000005
（式（３）中、Ｘ１は、炭化水素基または水酸基を示す。）
【００５８】
【化５】
0006680019.tif 000006
（式（４）中、Ｘ２は、炭化水素基または水酸基を示し、Ｘ３は、炭化水素基または水酸基から水素が離脱した２価の基を示す。）
【００５９】
前記シロキサン結合を有する構成単位が繰り返された繰り返し体としては、具体的には、ポリオルガノシロキサンを有するものや、シルセスキオキサンを有するものが挙げられる。なお、シルセスキオキサンの構造としては、ランダム構造、籠型構造、ラダー構造（はしご型構造）等、いかなる構造であってもよい。
【００６０】
前記炭化水素基としては、例えば、メチル基、エチル基、プロピル基、イソプロピル基等のアルキル基、シクロプロピル基、シクロブチル基、シクロペンチル基、シクロヘキシル基等のシクロアルキル基、フェニル基、ナフチル基、２−メチルフェニル基等のアリール基、ベンジル基、ジフェニルメチル基、ナフチルメチル基等のアラルキル基、フェニル基、ビフェニル基等が挙げられる。
【００６１】
また、シロキサン結合を有する構成単位が繰り返された繰り返し体の末端または側鎖には、不飽和二重結合が導入されていることが好ましい。これにより、樹脂組成物中に後述するウレタン（メタ）アクリレートが含まれる場合、このウレタン（メタ）アクリレートが有する（メタ）アクリロイル基と結合して、シリコン変性（メタ）アクリル樹脂とウレタン（メタ）アクリレートとのネットワークを形成することができる。そのため、コート層２において、シリコン変性（メタ）アクリル樹脂とウレタン（メタ）アクリレートとがより均一に分散し、その結果、コート層２は、前述した特性をその全体にわたってより均一に発現することができる。
【００６２】
前記樹脂組成物中におけるシリコン変性（メタ）アクリル樹脂の含有量は、特に限定されないが、前記樹脂組成物１００質量部中、５質量部以上、４５質量部以下であることが好ましく、１１質量部以上、２８質量部以下であることがより好ましい。前記樹脂組成物中におけるシリコン変性（メタ）アクリル樹脂の含有量が前記下限値未満であると、前記樹脂組成物により得られたコート層２の硬さが低下する場合がある。また、前記樹脂組成物中におけるシリコン変性（メタ）アクリル樹脂の含有量が前記上限値を超えると、前記樹脂組成物中におけるシリコン変性（メタ）アクリル樹脂以外の材料の含有量が相対的に減ってしまい、前記樹脂組成物を用いて形成されたコート層２の撓み性が低下してしまう可能性がある。
【００６３】
以上のような構成を有するシリコン変性（メタ）アクリル樹脂としては、例えば、下記式（５）、式（６）で表される化合物が挙げられる。
【００６４】
【化６】
0006680019.tif 000007
（式（５）中、Ｍｅは、メチル基を示し、ｍ、ｎ、ｐは、それぞれ１以上の整数を示す。）
【００６５】
【化７】
0006680019.tif 000008
（式（６）中、Ｍｅは、メチル基を示し、ｍ、ｎ、ｐは、それぞれ１以上の整数を示し、Ｒ１、Ｒ２、Ｒ３、Ｒ４は、それぞれ独立して炭化水素基、有機基、または水素原子を示す。）
【００６６】
（ウレタン（メタ）アクリレート）
また、樹脂組成物は、さらに、ウレタン（メタ）アクリレートを含むものであることが好ましい。
【００６７】
シリコン変性（メタ）アクリル樹脂が備える、シロキサン結合を有する構成単位が繰り返された繰り返し体の末端または側鎖に不飽和二重結合が導入されている場合、樹脂組成物中にウレタン（メタ）アクリレートが含まれることで、このウレタン（メタ）アクリレートが有する（メタ）アクリロイル基と不飽和二重結合とが結合して、シリコン変性（メタ）アクリル樹脂とウレタン（メタ）アクリレートとのネットワークが形成される。その結果、樹脂組成物が硬化して硬化物が得られることにより、この硬化物で構成されるコート層２が形成される。なお、この（メタ）アクリロイル基と不飽和二重結合とが結合することによる樹脂組成物の硬化は、樹脂組成物を紫外線のようなエネルギー線を照射することにより硬化する光硬化により行われる。
【００６８】
以上のようにして形成されるコート層２において、ウレタン（メタ）アクリレートが含まれることにより、コート層２の柔軟性を向上させることができ、風防板１００を、その一部または全部を、曲面形状を有するものに適用するため、風防板１００を熱曲げする際に、コート層２表面におけるクラックの発生を的確に抑制することができることから、風防板１００に優れた熱成形性を付与することができる。
【００６９】
さらに、上述したシリコン変性（メタ）アクリル樹脂と、このウレタン（メタ）アクリレートとの組み合わせとすることにより、優れた耐擦傷性と熱成形性とを高度に両立した風防板１００を得ることができる。また、耐擦傷性の向上により、たとえ風防板１００の使用により、太陽光に含まれる紫外線が照射された後に、砂ほこりや飛び石等がコート層２に衝突したとしても、風防板１００を、前記要件Ａを満足するものとし得る。
【００７０】
このウレタン（メタ）アクリレートは、ウレタン結合（−ＯＣＯＮＨ−）を有する主鎖と、この主鎖に連結した（メタ）アクリロイル基とを有する化合物のことを言う。また、ウレタン（メタ）アクリレートは、モノマーまたはオリゴマーである。
【００７１】
かかる構成のウレタン（メタ）アクリレートは、ウレタン結合を有するため、柔軟性に優れた化合物である。このため、コート層２がウレタン（メタ）アクリレートを含むことで、コート層２にさらなる撓み性（柔軟さ）を付与することができる。そのため、風防板１００を曲面形状に成形した際の、曲げ部におけるクラックの発生を的確に抑制することができる。
【００７２】
また、ウレタン（メタ）アクリレート１分子中の（メタ）アクリロイル基の数は、２個以上であることが好ましい。
【００７３】
前記ウレタン（メタ）アクリレート１分子中の（メタ）アクリロイル基の数が２個以上であると、ウレタン（メタ）アクリレートがシリコン変性（メタ）アクリル樹脂と結合してネットワークを形成することができるため、コート層２の硬化を促進することができる。これにより、コート層２の架橋密度があがり、コート層２の硬さをある程度高めることができる。このため、コート層２の耐擦傷性や耐溶剤性、さらには耐候性等の特性を向上させることができる。
【００７４】
なお、このウレタン（メタ）アクリレートは、例えば、ポリオールとジイソシアネートとを反応させて得られるイソシアネート化合物と、水酸基を有する（メタ）アクリレートモノマーとの反応生成物として得ることができる。
【００７５】
また、ポリオールとしては、ポリエーテルポリオール、ポリエステルポリオール、ポリカーボネートジオールが挙げられる。
【００７６】
ポリエーテルポリオールは、ポリエチレンオキシド、ポリプロピレンオキシド、エチレンオキシド−プロピレンオキシドランダム共重合で、数平均分子量が１３００未満のものが好ましい。数平均分子量が１３００以上のポリエーテルポリオールを用いた場合には、ポリエーテルポリオールの種類等によっては、コート層２の柔軟さが高すぎて、砂ほこりや飛び石等の衝撃によってコート層２に擦り傷等が付きやすくなり、前記要件Ａを満足することができなくなるおそれがある。
【００７７】
また、ポリエステルポリオールは、例えば、ジオールとジカルボン酸もしくはジカルボン酸クロライドとを重縮合反応させたり、ジオールまたはジカルボン酸をエステル化して、エステル交換反応させたりすることにより得ることができる。ジカルボン酸としては、例えば、アジピン酸、コハク酸、グルタル酸、ピメリン酸、セバシン酸、アゼライン酸、マレイン酸、テレフタル酸、イソフタル酸、フタル酸等が挙げられ、ジオールとしては、例えば、エチレングリコール、１，４−ブタンジオール、１，６−ヘキサンジオール、ジエチレングリコール、ジプロピレングリコール、トリエチレングリコール、テトラエチレングリコール、トリプロピレングリコール、テトラプロピレングリコール等が挙げられる。
【００７８】
さらに、ポリカーボネートジオールとしては、１，４−ブタンジオール、１，６−へキサンジオール、エチレングリコール、プロピレングリコール、ジエチレングリコール、トリエチレングリコール、１，２−プロピレングリコール、１，３−プロピレングリコール、ジプロピレングリコール、２−エチル−１，３−ヘキサンジオール、１，５−ペンタンジオール、３−メチル−１，５−ペンタンジオール、１，４−シクロヘキサンジオール、ポリオキシエチレングリコール等が用いられ、１種または２種以上を組み合わせて用いることができる。
【００７９】
また、水酸基を有する（メタ）アクリレートモノマーの例として、トリメチロールプロパントリアクリレート、ペンタエリスリトールトリアクリレート、ジペンタエリスリトールトリアクリレート、２−ヒドロキシエチルアクリレート、２−ヒドロキシプロピルアクリレート、２−ヒドロキシブチルアクリレート、３−ヒドロキシブチルアクリレート、ポリエチレングリコールモノアクリレート等が挙げられる。
【００８０】
さらに、ウレタン（メタ）アクリレートの重量平均分子量は、特に限定されないが、１．０×１０３以上、２．０×１０３以下であることが好ましく、１．１×１０３以上、１．５×１０３以下であることがより好ましい。ウレタン（メタ）アクリレートの重量平均分子量が、前記範囲内であることにより、コート層２の撓み性と硬さとのバランスが良好なものとなり、風防板１００を曲面形状に成形した際の、曲げ部におけるクラックの発生を抑制することができる。
【００８１】
なお、ウレタン（メタ）アクリレートの重量平均分子量は、例えば、ＧＰＣ（ゲル浸透クロマトグラフィー）により測定することができる。
【００８２】
また、樹脂組成物中におけるウレタン（メタ）アクリレートの含有量は、特に限定されないが、前記樹脂組成物１００質量部中、１０質量部以上７５質量部以下であることが好ましく、１７質量部以上５０質量部以下であることがより好ましい。樹脂組成物中におけるウレタン（メタ）アクリレートの含有量が、前記下限値未満であると、ウレタン（メタ）アクリレートの種類によっては、コート層２の柔軟性が乏しくなるおそれがある。また、樹脂組成物中におけるウレタン（メタ）アクリレートの含有量が前記上限値を超えると、ウレタン（メタ）アクリレートの種類によっては、樹脂組成物中におけるウレタン（メタ）アクリレート以外の材料の含有量が相対的に減少し、風防板１００の耐擦傷性が低下し、前記要件Ａを満足することができなくなるおそれがある。
【００８３】
（（メタ）アクリレートモノマー）
また、樹脂組成物は、さらに（メタ）アクリレートモノマーを含むものであることが好ましい。
【００８４】
シリコン変性（メタ）アクリル樹脂が備える、シロキサン結合を有する構成単位が繰り返された繰り返し体の末端または側鎖に不飽和二重結合が導入されている場合、樹脂組成物中に（メタ）アクリレートモノマーが含まれることで、この（メタ）アクリレートモノマーが有する（メタ）アクリロイル基と不飽和二重結合とが結合して、シリコン変性（メタ）アクリル樹脂と（メタ）アクリレートモノマーとのネットワークが形成され、その結果、樹脂組成物が硬化することでコート層２が形成される。
【００８５】
以上のようにして形成されるコート層２において、基材１とコート層２との密着性が向上し、風防板１００を、例えば曲面形状を有するものに適用する場合、風防板１００を熱曲げする際に、コート層２の基材１からの剥離が生じにくくなる。また、コート層２の表面硬度が高くなり、その結果、コート層２に優れた耐擦傷性を付与することができるため、たとえ太陽光に含まれる紫外線がコート層２に照射されたとしても、風防板１００を、前記要件Ａを満足するものとし得る。さらに、（メタ）アクリレートモノマーは、反応性希釈剤としての機能も果たすため、樹脂組成物の粘度を低下させ、樹脂組成物中に含まれる他の構成材料を（メタ）アクリレートモノマー中に均一に分散させる機能を発揮する。
【００８６】
（メタ）アクリレートモノマーとしては、特に限定されないが、例えば、ペンタエリスリトールテトラアクリレート、ジトリメチロールプロパントリアクリレート、トリメチロールプロパントリアクリレート、ペンタエリスリトールトリアクリレート、ジペンタエリスリトールトリアクリレート、エトキシ化トリメチロールプロパントリアクリレート、エトキシ化ペンタエリスリトールトリアクリレート、エトキシ化ペンタエリスリトールテトラアクリレート、ポリエチレングリコールジアクリレート、エトキシ化ビスフェノールＡジアクリレート、エトキシ化水添ビスフェノールＡジアクリレート、エトキシ化シクロヘキサンジメタノールジアクリレート、トリシクロデカンジメタノールジアクリレート、２−ヒドロキシエチルアクリレート、２−ヒドロキシプロピルアクリレート、２−ヒドロキシブチルアクリレート、３−ヒドロキシブチルアクリレート、イソボロニルアクリレート等が挙げられ、これらのうちの１種または２種以上を組み合わせて用いることができる。これらのなかでも、風防板１００の耐候性を向上させる観点から、芳香族を含まない樹脂であることが好ましい。
【００８７】
なお、これらのうち、３個以上の（メタ）アクリロイル基を有する多官能（メタ）アクリレートモノマーを用いることにより、樹脂組成物から得られるコート層２において、多官能（メタ）アクリレートモノマー同士が架橋され、三次元架橋構造を形成することに起因して、コート層２の硬度がより高くなる。その結果、コート層２により優れた耐擦傷性を付与することができるため、たとえ太陽光に含まれる紫外線がコート層２に照射されたとしても、風防板１００を、前記要件Ａを満足するものとし得る。
【００８８】
また、２個の（メタ）アクリロイル基を有する多官能（メタ）アクリレートモノマーは、３個以上の（メタ）アクリロイル基を有する多官能（メタ）アクリレートモノマーと比較して低粘度であるため、樹脂組成物の希釈剤として寄与する。このため、２個の（メタ）アクリロイル基を有する多官能（メタ）アクリレートモノマーを含むことにより、樹脂組成物のさらなる低粘度化を図ることができ、樹脂組成物の取扱性をより向上させることができる。
【００８９】
樹脂組成物中における（メタ）アクリレートモノマーの含有量は、特に限定されないが、前記樹脂組成物１００質量部中、１５質量部以上、５５質量部以下であることが好ましく、２７質量部以上、５５質量部以下であることがより好ましい。
【００９０】
樹脂組成物中における（メタ）アクリレートモノマーの含有量が前記下限値未満の場合、（メタ）アクリレートモノマーの種類によっては、基材１とコート層２の密着性が不足し、熱曲げ時にコート層２が基材１から剥離しやすくなるおそれがある。さらには、コート層２の架橋密度が低下する場合があり、風防板１００の耐擦傷性が低下するおそれがある。また、樹脂組成物中における（メタ）アクリレートモノマーの含有量が前記上限値超える場合、（メタ）アクリレートモノマーの種類によっては、熱曲げ時にコート層２が伸びずに割れてしまう可能性がある。
【００９１】
（イソシアネート）
また、樹脂組成物は、さらにイソシアネートを含むものであることが好ましい。
【００９２】
これにより、樹脂組成物中において、イソシアネートは、シリコン変性（メタ）アクリル樹脂を分子間で結合（架橋）させる架橋剤として機能する。すなわち、架橋剤としてのイソシアネートが含まれることで、シリコン変性（メタ）アクリル樹脂が備える、（メタ）アクリロイル基を有する（メタ）アクリルモノマーに由来する構成単位が繰り返された主鎖が備える水酸基と、イソシアネートが有するイソシアネート基とが反応してウレタン結合で構成された架橋構造が形成され、その結果、樹脂組成物の硬化物で構成されるコート層２が形成される。なお、この水酸基とイソシアネート基とが結合することによる樹脂組成物の硬化は、樹脂組成物を加熱することにより硬化する熱硬化により行われる。
【００９３】
以上のようにして形成されるコート層２において、水酸基とイソシアネート基とが結合することにより形成されるネットワークを構築することができるため、コート層２の耐擦傷性および耐候性をより向上させることができる。そのため、紫外線を照射した後の風防板１００を、確実に要件Ａを満足するものとすることができる。
【００９４】
このイソシアネートとしては、特に限定されないが、例えば、イソシアネート基を２個以上有するポリイソシアネート等が挙げられ、特に、イソシアネート基を３個以上有する多官能イソシアネートも含むことがより好ましい。これにより、コート層２の耐擦傷性および耐候性をさらに向上させることができる。
【００９５】
樹脂組成物中におけるイソシアネートの含有量は、特に限定されないが、前記樹脂組成物１００質量部中、３質量部以上、４０質量部以下であることが好ましく、１０質量部以上、２５質量部以下であることがより好ましい。樹脂組成物中におけるイソシアネートの含有量が、前記下限値未満であると、イソシアネートの種類によっては、コート層２の耐擦傷性が低下するおそれがある。また、樹脂組成物中におけるイソシアネートの含有量が前記上限値を超えると、イソシアネートの種類によっては、イソシアネートの未反応物が不純物として塗膜に残るため、塗膜から得られるコート層２の耐擦傷性および耐久性（塗膜の密着性）が低下してしまうおそれがある。
【００９６】
（その他の材料）
さらに、樹脂組成物には、上述した各種材料以外に、その他の材料が含まれていてもよい。
【００９７】
その他の材料としては、特に限定されないが、例えば、前記シリコン変性（メタ）アクリル樹脂以外の樹脂材料、光重合開始剤、紫外線吸収剤、着色剤、増感剤、安定剤、界面活性剤、酸化防止剤、還元防止剤、帯電防止剤、表面調整剤、親水化添加剤、充填材および溶剤等が挙げられ、これらのうちの１種または２種以上を組み合わせて用いることができる。
【００９８】
（（紫外線吸収剤））
なお、樹脂組成物は、さらに、紫外線吸収剤を含むことにより、樹脂組成物から得られるコート層２の耐候性をより優れたものとすることができる。そのため、たとえ風防板１００の使用により、太陽光に含まれる紫外線がコート層２に照射された後に、砂ほこりや飛び石等がコート層２に衝突したとしても、風防板１００を、確実に前記要件Ａを満足するものとし得る。
【００９９】
この紫外線吸収剤としては、特に限定されないが、トリアジン系、ベンゾフェノン系、ベンゾトリアゾール系、シアノアクリレート系の紫外線吸収剤が挙げられ、これらのうち１種または２種を組み合わせて用いることができる。これらの中でも特に、トリアジン系の紫外線吸収剤が好ましく用いられ、トリアジン系の紫外線吸収剤の中でも、ヒドロキシフェニルトリアジン系の紫外線吸収剤がより好ましい。ここで、ヒドロキシフェニルトリアジン系の紫外線吸収剤は水酸基を備えるものである。そのため、樹脂組成物中に架橋剤として機能するイソシアネートを含む場合、シリコン変性（メタ）アクリル樹脂が有する水酸基と、イソシアネートが有するイソシアネート基とが反応して形成されるウレタン結合で構成された架橋構造（ネットワーク構造）中に、ヒドロキシフェニルトリアジン系の紫外線吸収剤も組み込まれることになる。すなわち、樹脂組成物から得られるコート層２中に強固に保持されることとなる。そのため、コート層２の紫外線による劣化に起因する紫外線吸収剤のコート層２からの漏出（ブリードアウト）をより確実に防止または抑制することができ、風防板１００の耐候性をより増大させることができる。したがって、たとえ風防板１００の使用により、太陽光に含まれる紫外線がコート層２に照射された後に、砂ほこりや飛び石等がコート層２に衝突したとしても、風防板１００を、より確実に前記要件Ａを満足するものとし得る。
【０１００】
また、樹脂組成物中における前記紫外線吸収剤の含有量は、樹脂組成物中に必須成分として含まれるシリコン変性（メタ）アクリル樹脂と、選択成分として含まれるウレタン（メタ）アクリレート、（メタ）アクリレートモノマーおよびイソシアネートとを合わせて主成分としたとき、特に限定されないが、前記樹脂組成物の前記主成分１００質量部に対して、０．１質量部以上、２０質量部以下であるのが好ましく、１質量部以上、１０質量部以下であることがより好ましい。樹脂組成物中における紫外線吸収剤の含有量が前記下限値未満であると、紫外線吸収剤の種類によっては、コート層２の耐候性が低下するおそれがある。また、樹脂組成物中における紫外線吸収剤の含有量が前記上限値を超えても、それ以上の耐候性の向上は見られず、紫外線吸収剤の種類によっては、コート層２の透明性や、コート層２の基材１に対する密着性を損ねるおそれがある。
【０１０１】
（（光重合開始剤））
また、樹脂組成物は、さらに、光重合開始剤を含むことにより、樹脂組成物中にウレタン（メタ）アクリレートおよび（メタ）アクリレートモノマーのうちの少なくとも一方を含む場合、樹脂組成物を光重合により硬化させることで得られるコート層２の硬化度をより優れたものとすることができる。そのため、コート層２を、より優れた耐擦傷性を有するものとすることができる。
【０１０２】
この光重合開始剤としては、特に限定されないが、例えば、ベンゾイン、ベンゾインメチルエーテル、ベンゾインエチルエーテル、ベンゾインイソプロピルエーテル等のベンゾインまたはベンゾインアルキルエーテル類、ベンゾフェノン、ベンゾイル安息香酸等の芳香族ケトン類、ベンジル等のアルファ−ジカルボニル類、ベンジルジメチルケタール、ベンジルジエチルケタール等のベンジルケタール類、アセトフェノン、１−（４−ドデシルフェニル）−２−ヒドロキシ−２−メチルプロパン−１−オン、１−ヒドロキシシクロヘキシルフェニルケトン、２−ヒドロキシ−２−メチル−１−フェニル−１−プロパン−１−オン、１−（４−イソプロピルフェニル）−２−ヒドロキシ−２−メチル−プロパン−１−オン、２−メチル−１−〔４−（メチルチオ）フェニル〕−２−モルホリノプロパノン−１等のアセトフェノン類、２−メチルアントラキノン、２−エチルアントラキノン、２−ｔ−ブチルアントラキノン等のアントラキノン類、２，４−ジメチルチオキサントン、２−イソプロピルチオキサントン、２，４−ジイソプロピルチオキサントン等のチオキサントン類、ビス（２，４，６−トリメチルベンゾイル）−フェニルフォスフィンオキサイド等のフォスヒンオキサイド類、１−フェニル−１，２−プロパンジオン−２−（ｏ−エトキシカルボニル）オキシム等のアルファ−アシルオキシム類、ｐ−ジメチルアミノ安息香酸エチル、ｐ−ジメチルアミノ安息香酸イソアミル等のアミン類等が挙げられ、これらの中でも特に、１−（４−ドデシルフェニル）−２−ヒドロキシ−２−メチルプロパン−１−オン、１−ヒドロキシシクロヘキシルフェニルケトン、２−ヒドロキシ−２−メチル−１−フェニル−１−プロパン−１−オン、１−（４−イソプロピルフェニル）−２−ヒドロキシ−２−メチル−プロパン−１−オン、２−メチル−１−〔４−（メチルチオ）フェニル〕−２−モルホリノプロパノン−１等のアセトフェノン類であることが好ましい。これにより、樹脂組成物の硬化を、光重合により、より迅速に進行させることができる。
【０１０３】
また、樹脂組成物中における光重合開始剤の含有量は、特に限定されないが、前記樹脂組成物の前記主成分１００質量部に対して、０．５質量部以上、１５質量部以下であるのが好ましく、１質量部以上、１０質量部以下であるのがより好ましい。樹脂組成物中における光重合開始剤の含有量が前記下限値未満であると、光重合開始剤の種類によっては、樹脂組成物を十分に硬化させることが難しい場合があり、また、樹脂組成物中における光重合開始剤の含有量が前記上限値を超えても、それ以上の向上は見られない。
【０１０４】
（（表面調整剤））
さらに、表面調整剤は、塗膜の基材への濡れ性や均一性、表面の平滑性および硬化した塗膜の表面スリップ性の向上を目的として添加されるものであり、例えばフッ素系、変性シリコーン系、アクリル系の調整剤を使用することができる。中でも、フッ素系および変性シリコーン系のうちの少なくとも一方を含むものが好ましい。これらは、ポリエーテル変性体、アルキル変性体、ポリエステル変性体から構成されているものが好ましく、特にポリエーテル変性体から構成されているものがより好ましい。
【０１０５】
また、溶剤としては、例えば、ヘキサン、ヘプタン、シクロヘキサンなどの脂肪族炭化水素、トルエン、キシレンなどの芳香族炭化水素、メタノール、エタノール、プロパノール、ブタノールなどのアルコール、メチルエチルケトン、２−ぺンタノン、イソホロン、ジイソブチルケトンなどのケトン、酢酸エチル、酢酸ブチル、酢酸イソブチル、酢酸メトキシプロピルなどのエステル、エチルセロソルブなどのセロソルブ系溶剤、メトキシプロパノール、エトキシプロパノール、メトキシブタノールなどのグリコール系溶剤などが挙げられる。これらは単独または混合して使用することができる。これらの中でも、アルコール系、セロソルブ系、グリコール系は前記樹脂組成物中のイソシアネートと反応してしまう可能性があるため、単独で使用しないことが望ましい。溶剤の主成分として炭化水素系、ケトン系、エステル系を使用することがより好ましい。
【０１０６】
以上のような樹脂組成物の硬化物で構成されるコート層２の平均厚さは、特に限定されないが、１μｍ以上、４０μｍ以下であることが好ましく、２μｍ以上、３０μｍ以下であることがより好ましく、５μｍ以上、２０μｍ以下であることがさらに好ましい。コート層２の厚さが前記下限値未満であると、風防板１００の耐候性が低下する場合がある。一方、コート層２の厚さが前記上限値を超えると、風防板１００を曲面形状に成形した際、曲げ部においてクラックが発生する場合がある。
【０１０７】
＜基材＞
基材１は、熱可塑性樹脂を含む材料を用いて形成されたものであり、風防板１００に軽量性、透明性、加工性および割れにくさ（耐衝撃性）と割れた場合の安全性を付与するものである。
【０１０８】
熱可塑性樹脂しては、特に限定されず、例えば、ポリスチレン系樹脂、ポリエチレン系樹脂、ポリプロピレン系樹脂、ポリエチレンテレフタレート（ＰＥＴ）、ポリエチレンナフタレート（ＰＥＮ）等のポリエステル系樹脂、ポリカーボネート系樹脂、塩化ビニル樹脂、ポリアセタール樹脂等が挙げられ、これらのうち１種または２種以上を組み合わせて用いることができる。これらの中でも、特にポリカーボネート系樹脂であるのが好ましい。ポリカーボネート系樹脂の硬化物は、透明性（透光性）や剛性等の機械的強度に富むため、基材１にポリカーボネート系樹脂を用いることで、風防板１００の透明性や耐衝撃性を向上させることができる。また、ポリカーボネート系樹脂は、その比重が１．２程度であり、樹脂材料のなかでも軽いものに分類されることから、基材１を、ポリカーボネート系樹脂を主材料として構成されるものとすることで、基材１ひいては風防板１００の軽量化が図られる。さらに、コート層２に含まれるシリコン変性（メタ）アクリル樹脂が水酸基を有する場合、ポリカーボネート系樹脂を含む基材１とコート層２との間の密着性を向上させることができるため、基材１からコート層２が不本意に剥離することを防ぐことができる。その結果、風防板１００の耐擦傷性および耐候性のさらなる向上が図られる。
【０１０９】
このポリカーボネート系樹脂としては、特に限定されず、各種のものを用いることができるが、中でも、芳香族系ポリカーボネート系樹脂であることが好ましい。芳香族系ポリカーボネート系樹脂は、その主鎖に芳香族環を備えており、これにより、基材１の強度をより優れたものとすることができる。
【０１１０】
この芳香族系ポリカーボネート系樹脂は、例えば、ビスフェノールとホスゲンとの界面重縮合反応、ビスフェノールとジフェニルカーボネートとのエステル交換反応等により合成される。
【０１１１】
ビスフェノールとしては、例えば、ビスフェノールＡや、下記式（１Ａ）に示すポリカーボネートの繰り返し単位の起源となるビスフェノール（変性ビスフェノール）等が挙げられる。
【０１１２】
【化８】
0006680019.tif 000009
（式（１Ａ）中、Ｘは、炭素数１〜１８のアルキル基、芳香族基または環状脂肪族基であり、ＲａおよびＲｂは、それぞれ独立して、炭素数１〜１２のアルキル基であり、ｍおよびｎは、それぞれ０〜４の整数であり、ｐは、繰り返し単位の数である。）
【０１１３】
なお、前記式（１Ａ）に示すポリカーボネートの繰り返し単位の起源となるビスフェノールとしては、具体的には、例えば４，４’−（ペンタン−２，２−ジイル）ジフェノール、４，４’−（ペンタン−３，３−ジイル）ジフェノール、４，４’−（ブタン−２，２−ジイル）ジフェノール、１，１’−（シクロヘキサンジイル）ジフェノール、２−シクロヘキシル−１，４−ビス（４−ヒドロキシフェニル）ベンゼン、２，３−ビスシクロヘキシル−１，４−ビス（４−ヒドロキシフェニル）ベンゼン、１，１’−ビス（４−ヒドロキシ−３−メチルフェニル）シクロヘキサン、２，２’−ビス（４−ヒドロキシ−３−メチルフェニル）プロパン等が挙げられ、これらのうちの１種または２種以上を組み合わせて用いることができる。
【０１１４】
特に、ポリカーボネート系樹脂としては、ビスフェノールに由来する骨格を有するビスフェノール型ポリカーボネート系樹脂を主成分とするのが好ましい。かかるビスフェノール型ポリカーボネート系樹脂を用いることにより、基材１は、さらに優れた強度を発揮するものとなる。
【０１１５】
また、基材１中のポリカーボネート系樹脂の含有量は、特に限定されないが、前記基材１００質量部中、７５質量部以上であるのが好ましく、８５質量部以上であるのがより好ましい。ポリカーボネート系樹脂の含有量を上記範囲内とすることにより、基材１を、優れた強度を発揮するものとすることができる。
【０１１６】
また、基材１は、必要に応じて、上述した、熱可塑性樹脂の他に、例えば、酸化防止剤、着色剤、フィラー、可塑剤、紫外線吸収剤、熱線吸収剤等の各種添加剤を含んでいてもよい。
【０１１７】
また、基材１には、コート層２との密着性を向上させる目的で、サンドブラスト法や溶剤処理法等による表面の凹凸化処理、あるいは、コロナ放電処理、クロム酸処理、火炎処理、熱風処理、オゾン・紫外線照射処理、電子線照射処理等の表面の酸化処理が施されていてもよい。
【０１１８】
基材１の厚さは、０．１ｍｍ以上、１８ｍｍ以下であることが好ましく、１ｍｍ以上、１０ｍｍ以下であることがより好ましく、３ｍｍ以上、４ｍｍ以下であることがさらに好ましい。基材１の厚さが前記下限値未満であると、熱可塑性樹脂の種類によっては、風防板１００の機械的強度が低下する場合があり、また、基材１の厚さが前記上限値を超えると、熱可塑性樹脂の種類によっては、風防板１００を曲面形状に成形することが困難になるおそれがある。
【０１１９】
また、基材１としては、熱可塑性樹脂を含む材料により得られた単層構造のものや、熱可塑性樹脂を含む材料により得られた単層フィルムを２層以上積層した多層構造のものを用いることができる。
【０１２０】
ここで、多層構造である場合には、同一の材料で構成されていてもよいし、異なる材料で構成されていてもよい。
【０１２１】
例えば、多層構造である基材１としては、耐候性に優れた第１の耐侯層と、耐熱性に優れた耐熱層と、耐候性に優れた第２の耐侯層とがこの順で積層されたものが挙げられる。すなわち、１つの耐熱層を２つの耐候層で挟持した構成のものが挙げられる。これにより、基材１の耐候性および耐熱性のさらなる向上が図られる。
【０１２２】
第１の耐候層および第２の耐侯層は、それぞれ、例えば、ポリカーボネート系樹脂と、紫外線吸収剤と、可塑剤とを含む材料で構成されたものが挙げられる。また、耐熱層は、例えば、ポリカーボネート系樹脂と、熱線吸収剤と、可塑剤とを含む材料で構成されたものが挙げられる。なお、耐候性を重視する場合、第１および第２の耐候層への紫外線吸収剤および／または可塑剤の添加を省略することができるし、さらに、耐熱性を重視する場合、耐熱層への熱線吸収剤および／または可塑剤の添加を省略することができる。
【０１２３】
紫外線吸収剤としては、コート層２に含まれる紫外線吸収剤として説明したのと同様のものが挙げられる。
【０１２４】
また、熱線吸収剤としては、例えば、カーボンブラック、炭素粉末、酸化錫、酸化インジウム、酸化亜鉛、ＩＴＯ、ＡＴＯ等が挙げられ、これらのうちの１種または２種以上を組み合わせて用いることができる。
【０１２５】
さらに、可塑剤としては、例えば、ポリエチレングリコール、ポリアミドオリゴマー、エチレンビスステアロアマイド、フタル酸エステル、ポリスチレンオリゴマー、ポリエチレンワックス、シリコーンオイル等が挙げられ、これらのうちの１種または２種以上を組み合わせて用いることができる。
【０１２６】
以上のような樹脂組成物の硬化物で構成されるコート層２は、サンシャインウエザオメーターを用いて紫外線を３０００時間照射した後のヘイズ増加量（８００［ｇ］）ΔＨｚ１が、１０以下であればよいが、７以下であることが好ましく、０．１以上５以下であることがより好ましい。これにより、風防板１００の透明性が砂ほこりや飛び石等の衝撃に対して低下することが的確に抑制または防止されていると言うことができる。
【０１２７】
また、初期ヘイズＨｚ０は、３．０［％］以下であることが好ましく、１．０［％］以下であることがより好ましい。初期ヘイズＨｚ０が前記数値範囲内の風防板１００は、十分な透明性を有し、風防板１００として好適に用いられる。
【０１２８】
さらに、風防板１００は、コート層２に、サンシャインウエザオメーターを用いて紫外線を３０００時間照射した後における、ＪＩＳ  Ｋ  ７１０５に準拠して測定された、基材１の黄変度が６．０［ΔＹＩ］以下であるのが好ましく、３．０［ΔＹＩ］以下であるのがより好ましく、２．０［ΔＹＩ］以下であるのがさらに好ましい。これにより、風防板１００をより優れた耐候性を備えるものであると言うことができ、その結果、風防板１００を、外観劣化がより的確に抑制または防止されたものとすることができる。
【０１２９】
＜風防板の製造方法＞
以上のような構成をなす風防板１００は、例えば、以下のような製造方法により得ることができる。
【０１３０】
風防板１００の製造方法は、基材１の上面に樹脂組成物を塗布して塗布層を形成する塗布層形成工程と、塗布層を乾燥して平板を形成する平板形成工程とを有する。
【０１３１】
以下、各工程について説明する。
（塗布層形成工程）
まず、基材１および樹脂組成物をそれぞれ予め用意し、その後、基材１の上面に樹脂組成物を塗布して塗布層を形成する。
【０１３２】
樹脂組成物を塗布する方法としては、特に制限されないが、例えば、ロールコート法、フローコート法、スプレーコート法、カーテンコート法、ディップコート法、ダイコート法、バーコート法等の公知の方法が挙げられ、これらを単独または組み合わせて用いることにより、基材１の上面に樹脂組成物を塗布することができる。また、これらのコート法を用いることにより、鉛直方向に対して直交する方向に配置された基材１に対して樹脂組成物が塗布されるため、形成される塗布層、ひいては、次工程において、この塗布層を乾燥させることにより得られるコート層２の膜厚をより均一なものとして形成することができる。
【０１３３】
なお、基材１に樹脂組成物を供給するに先立って、予め、基材１には、必要に応じて、前述したような表面処理を施しておいてもよい。
【０１３４】
（平板形成工程）
その後、塗布された塗布層を構成する樹脂組成物を乾燥させて硬化させることにより、コート層２を形成する。
【０１３５】
例えば、樹脂組成物が、溶剤（希釈溶剤）を含む場合には、基材１および雰囲気の温度を上げて加熱することで、十分に溶剤を乾燥して乾燥塗膜を形成することでコート層２が得られる。
【０１３６】
なお、樹脂組成物中にイソシアネートが含まれる場合、この加熱により、シリコン変性（メタ）アクリル樹脂とイソシアネートとの間で化学結合が形成されることによる架橋構造（ネットワーク構造）が構築され、これにより、乾燥塗膜が熱硬化することでコート層２が形成される。
【０１３７】
塗布層を加熱する方法としては、特に限定されないが、例えば、オーブン等を用いて加熱する方法等が挙げられる。
【０１３８】
さらに、樹脂組成物中に、ウレタン（メタ）アクリレートおよび（メタ）アクリレートモノマーのうちの少なくとも１種が含まれる場合、乾燥塗膜の形成の後に、紫外線等の電子線を照射することが好ましい。これにより、シリコン変性（メタ）アクリル樹脂とウレタン（メタ）アクリレートおよび（メタ）アクリレートモノマーのうちの少なくとも１種との間で化学結合が形成されることによる架橋構造（ネットワーク構造）が構築され、これにより、乾燥塗膜が光硬化することでコート層２が形成される。
【０１３９】
紫外線を照射する方法としては、例えば、一般の有電極型や無電極型の高圧水銀灯やメタルハライドランプなどを使用する方法等が挙げられる。また、１００ＫｅＶ程度の低電圧の電子線照射装置も使用可能である。なお、電子線により硬化する場合は、前述した光重合開始剤の樹脂組成物中への添加は不要である。
【０１４０】
さらに必要に応じて、電子線を照射し終えた乾燥塗膜をさらに加熱するようにしてもよい。これにより、コート層２の熱硬化をより確実に進行させることができる。
以上のような工程を経ることで、平板状をなす風防板１００を得ることができる。
【０１４１】
（成形工程）
また、平板状をなす風防板１００の一部または全部が、曲面形状に成形されたものとする場合には、平板形成工程の後に、平板の一部または全部を、曲面形状に成形する成形工程を実施する。
【０１４２】
風防板１００の一部または全部を、曲面形状に成形する方法としては、例えば、平板状をなす風防板１００を加熱し、樹脂が軟化した直後に型に押し当てて曲面形状に成形する方法が挙げられる。
【０１４３】
また、樹脂を加熱する方法としては、特に限定はされないが、例えば、赤外線乾燥炉やガス式熱風乾燥炉、熱風循環式乾燥炉等の公知の方法が挙げられる。また、熱成形をする方法としては、例えば、真空成型、圧空成形、プレス成形、フリーブロー成形等の方法が挙げられる。
【０１４４】
なお、前記曲面形状とは、湾曲面を有する形状であり、例えば、成形体の断面形状が円弧状である形状等が含まれる。
【０１４５】
以上のようにして、平板の一部または全部が曲面形状に成形された風防板１００が形成される。
【０１４６】
＜第２実施形態＞
次に、風防板の第２実施形態について説明する。
図２は、本発明の風防板の第２実施形態を示す縦断面図である。
【０１４７】
以下、第２実施形態の風防板１００について、前記第１実施形態の風防板１００との相違点を中心に説明し、同様の事項については、その説明を省略する。
【０１４８】
本実施形態の風防板１００は、図２に示すように、基材１の上面側および下面側の双方の面側に設けられたコート層２を有すること以外は、第１実施形態の風防板１００と同様である。
【０１４９】
すなわち、第２実施形態の風防板１００において、コート層２は、基材１の上面側および下面側の双方に積層して設けられ、これにより、風防板１００は、基材１と、この基材１を挾持する２つのコート層２とを有する積層体で構成されている。
【０１５０】
風防板１００がこのような積層体で構成される場合、基材１の両面にコート層２が形成されていることから、この風防板１００を車両用風防板に適用した際に、車両を利用する人および／または物に対する位置を考慮することなく、すなわち、風防板１００の裏面および表面を考慮することなく、風防板１００を配置することができる。
【０１５１】
かかる構成の風防板１００において、基材１は、前記第１実施形態の風防板１００が備える基材１と同様の構成のものとすることができ、２つのコート層２は、前記第１実施形態の風防板１００が備えるコート層２と同様の構成のものとすることができる。
【０１５２】
なお、２つのコート層２は、同一の構成材料で構成されるものであってもよいし、異なる構成材料で構成されるものであってもよい。
【０１５３】
このような第２実施形態の風防板１００によっても、前記第１実施形態と同様の効果が得られる。
【０１５４】
以上、本発明の風防板および車両について説明したが、本発明は、これに限定されるものではなく、風防板を構成する各部は、同様の機能を発揮し得る任意の構成のものと置換することができる。また、任意の構成物が付加されていてもよい。
【０１５５】
また、風防板は、基材を挾持する２つのコート層を備える構成のものとする場合、基材とコート層との間に接合層（接着剤層）等が介在するものであってもよい。
【実施例】
【０１５６】
以下、実施例に基づいて本発明をより具体的に説明する。なお、本発明はこれらの実施例によって何ら限定されるものではない。
【０１５７】
１．風防板の形成
（実施例１）
［１］まず、塗布層を形成するにあたり、樹脂組成物を調製した。
【０１５８】
具体的には、シリコン変性（メタ）アクリル樹脂とアクリレートモノマーとの混合物（商品名「ＭＦＧコート ＳＤ−１０１」、シリコン変性（メタ）アクリル樹脂：１６質量部、アクリレートモノマー：５．５質量部、ＤＩＣ株式会社製）：２１．５質量部とウレタン（メタ）アクリレートとして２官能ウレタンアクリレート（重量平均分子量 １．３×１０３、粘度１７０００ｍＰａ・ｓ［６０℃］、商品名「ＥＢＥＣＲＹＬ８８０４」、ダイセルオルネクス製）：２６質量部、４官能アクリレートモノマー（商品名「ＮＫ エステル Ａ−ＴＭＭＴ」、新中村化学工業株式会社製）：１４．７質量部、２官能アクリレートモノマー（商品名「ＮＫ エステル Ａ−ＢＰＥ−４」、新中村化学工業株式会社製）：２１．８質量部、イソシアネートとして３官能ポリイソシアネート（商品名「バーノックＤＮ−９９２Ｓ」、ＤＩＣ株式会社製）：１６質量部を調製して、混合体（主成分）を得た。
【０１５９】
さらに、得られた混合体１００質量部に対して、添加物として、紫外線吸収剤１（ヒドロキシフェニルトリアジン誘導体、商品名「Ｔｉｎｕｖｉｎ４００」、ＢＡＳＦ製）：６．５質量部と、表面調整剤（商品名「グラノール４５０」、共栄社化学社製）：０．０４質量部を添加し、不揮発分が３０％になるように溶剤としての酢酸ブチルを加え撹拌し、全ての成分を溶解させ、樹脂組成物を得た。
【０１６０】
［２］次に、基材としての厚さ４ｍｍの多層体に、得られた樹脂組成物を、バーコーターにて乾燥後の厚さ（コート層の厚さ）が１１μｍになるように塗布して塗布層を得た。なお、多層体は、ポリカーボネートを含む主層（厚さ３．８ｍｍ）をポリカーボネートと紫外線吸収剤とを含む２つの被覆層（厚さ０．１ｍｍ）で、その上面および下面の双方を被覆した構成を有する基材である。また、主層に含まれるポリカーボネートは、商品名「ユーピロンＥ−２０００−Ｎ」（三菱瓦斯化学工業社製）であり、被覆層に含まれるポリカーボネートは、商品名「カリバー２００−３」（住化スタイロン社製）であり、被覆層に含まれる紫外線吸収剤は、商品名「アデカスタブＬＡ−３１」（ベンゾトリアゾール誘導体、アデカ社製）である。
【０１６１】
そして、塗布層が塗布された基材を６５℃の熱風オーブンにて１０分間乾燥させた後、ＦＵＳＩＯＮシステムズ製無電極ＵＶランプを用い、照射距離９０ｍｍ、コンベア速度２．６ｍｍ／ｍｉｎ、照射強度２００ｍＷ／ｃｍ２、積算光量７００ｍＪ／ｃｍ２という条件下で紫外線を照射することで塗布層を光硬化させた。この照射後、さらに、６０℃の熱風オーブンにて４８時間加熱することで塗布層を熱硬化させた。
これにより、基材上にコート層が形成された平板からなる実施例１の風防板を得た。
【０１６２】
（実施例２〜１７、比較例１）
樹脂組成物を構成する材料の種類、含有量および分子量を、表１に示すように変更したこと以外は、前記実施例１と同様にして平板からなる風防板を作製した。
【０１６３】
なお、コート層に含まれる樹脂組成物を構成する材料および基材として、実施例１とは異なる種類のものを用いる場合には、以下に示す原材料を用いて風防板を作製した。
【０１６４】
用いた具体的な原材料を以下に示す。
なお、特に記載しない限り、各成分の配合量は、質量部とする。
【０１６５】
（ウレタン（メタ）アクリレート２）
実施例４、５、８〜１０に用いるウレタン（メタ）アクリレート２として、２官能ウレタンアクリレート（重量平均分子量 １．５×１０３、粘度３０００ｍＰａ・ｓ［６０℃］、商品名「ＥＢＥＣＲＹＬ２７０」、ダイセルオルネクス製）を用意した。
【０１６６】
（ウレタン（メタ）アクリレート３）
実施例６に用いるウレタン（メタ）アクリレート３として、２官能ウレタンアクリレート（重量平均分子量 ２．７×１０３、粘度６００００ｍＰａ・ｓ［４０℃］、商品名「Ｕ−２００ＰＡ」、新中村化学工業製）を用意した。
【０１６７】
（ウレタン（メタ）アクリレート４）
実施例７に用いるウレタン（メタ）アクリレート４として、２官能ウレタンアクリレート（重量平均分子量 ８．０×１０２、粘度７０００ｍＰａ・ｓ［６０℃］、商品名「ＥＢＥＣＲＹＬ５１２９」、ダイセルオルネクス製）を用意した。
【０１６８】
（ウレタン（メタ）アクリレート５）
実施例１１、１２、比較例１に用いるウレタン（メタ）アクリレート５として、２官能ウレタンアクリレート（重量平均分子量 １．２×１０３、粘度２３０００ｍＰａ・ｓ［２５℃］、商品名「ＥＢＥＣＲＹＬ２８５」、ダイセルオルネクス製）を用意した。
【０１６９】
（ウレタン（メタ）アクリレート６）
実施例１６に用いるウレタン（メタ）アクリレート６として、２官能ウレタンアクリレート（重量平均分子量 ５．０×１０３、粘度４００００ｍＰａ・ｓ［６０℃］、商品名「ＥＢＥＣＲＹＬ２３０」、ダイセルオルネクス製）を用意した。
【０１７０】
（ウレタン（メタ）アクリレート７）
実施例１７に用いるウレタン（メタ）アクリレート７として、２官能ウレタンアクリレート（重量平均分子量 １．０×１０４、粘度７０００ｍＰａ・ｓ［６０℃］、商品名「ＥＢＥＣＲＹＬ８８０７」、ダイセルオルネクス製）を用意した。
【０１７１】
（紫外線吸収剤２）
実施例１４に用いる紫外線吸収剤２として、紫外線吸収剤（ベンゾトリアゾール誘導体、商品名「ＴｉｎｕｖｉｎＰＳ」、ＢＡＳＦ製）を用意した。
【０１７２】
（単層体）
実施例１５に用いる基材として、ポリカーボネートを含む厚さ４ｍｍの単層体を用意した。なお、含まれるポリカーボネートは、商品名「ユーピロンＥ−２０００−Ｎ」（三菱瓦斯化学工業社製）である。
【０１７３】
２．評価
各実施例および比較例の風防板を、以下の方法で評価した。
【０１７４】
＜１＞透明性評価
＜１−１＞初期ヘイズＨｚ０の評価
各実施例および比較例の風防板について、それぞれ、切り出したサンプル（６０ｍｍ×６０ｍｍ）を用いて、まず、カーボンアーク式サンシャインウエザオメーターにて紫外線照射を３０００時間実施する促進試験を行い、その後、ヘイズメーター（商品名：ＮＤＨ２０００、日本電飾工業社製）により、拡散透過率Ｔｄと、全光線透過率Ｔｔとを求め、下記式（Ａ）によりヘイズＴ（％）を算出した。そして、得られたヘイズＴ（％）に基づいて、次のように評価した。なお、ヘイズとは、透明性に関する指標であり、濁度（曇度）を表すものである。
Ｔ（％）＝Ｔｄ／Ｔｔ×１００  ・・・・・（Ａ）
【０１７５】
Ａ：初期ヘイズＨｚ０が１％以下である。
Ｂ：初期ヘイズＨｚ０が１％超３％以下である。
Ｃ：初期ヘイズＨｚ０が３％超１０％以下である。
Ｄ：初期ヘイズＨｚ０が１０％超である。
【０１７６】
＜１−２＞規定砂８００［ｇ］における落砂摩耗試験によるヘイズ増加量（８００［ｇ］）ΔＨｚ１の評価
各実施例および比較例の風防板について、それぞれ、切り出したサンプル（６０ｍｍ×６０ｍｍ）を用いて、まず、カーボンアーク式サンシャインウエザオメーターにて紫外線照射を３０００時間実施する促進試験を行った。その後、ＡＳＴＭ  Ｄ  ６７３に準じて、落砂摩耗試験を行い、落砂摩耗試験後のヘイズを前記＜１−１＞と同様の方法にて算出し、落砂量８００ｇにおける落砂摩耗試験後のサンプルのヘイズＨｚ１を求めた。
【０１７７】
なお、各落砂摩耗試験は、上島製作所社製の落砂摩耗試験機を用い、前記試験機のサンプルホルダーにサンプルを４５°傾け、回転可能に固定し、回転しているサンプルに、炭化ケイ素（カーボンランダム＃８０）を自由落下させ、サンプルに傷をつけるようにする方法により行った。また、落砂量８００ｇにおける落砂摩耗試験の測定条件としては、衝突速度を１３ｋｍ／ｈｒとし、サンプル表面に対して衝突物を落下させる高さを６０ｃｍとした。
【０１７８】
次に、求めたヘイズＨｚ１と、前記＜１−１＞で求めた初期ヘイズＨｚ０との差（Ｈｚ１−Ｈｚ０）を算出することにより、ヘイズ増加量（８００［ｇ］）ΔＨｚ１を求めた。そして、得られたヘイズ増加量（８００［ｇ］）ΔＨｚ１に基づいて、次のように評価した。
【０１７９】
Ａ：ヘイズ増加量（８００［ｇ］）ΔＨｚ１が５％以下である。
Ｂ：ヘイズ増加量（８００［ｇ］）ΔＨｚ１が５％超１０％以下である。
Ｃ：ヘイズ増加量（８００［ｇ］）ΔＨｚ１が１０％超２０％以下である。
Ｄ：ヘイズ増加量（８００［ｇ］）ΔＨｚ１が２０％超である。
【０１８０】
＜２＞耐候性評価
各実施例および比較例の風防板について、それぞれ、カーボンアーク式サンシャインウエザオメーターにて促進試験を行い、ＪＩＳ  Ｋ  ５６００に準じて、紫外線照射３０００時間後の外観、黄変度（ΔＹＩ）を次のように評価した。
【０１８１】
Ａ：ΔＹＩが２．０以下で外観の変化なし。
Ｂ：ΔＹＩが２．０超３．０以下で外観変化が若干見られる。
Ｃ：ΔＹＩが３．０超６．０以下で外観変化が少し見られる。
Ｄ：ΔＹＩが６．０超で外観変化が著しく見られる。
【０１８２】
＜３＞熱成形性評価
各実施例および比較例の風防板について、それぞれ、試料（幅６０ｍｍ、長さ１２０ｍｍ、厚さ３ｍｍ）を１７０℃設定の熱風循環型オーブンで１０分間加熱し軟化させ、取り出した直後に塗膜面を外側にして各半径の木製円柱にネル布を介して添わせ、試料が室温付近に冷却されるまでそのままに保つことで単曲面成形を行い、その後、外観を観察し、次のように評価した。
【０１８３】
Ａ：半径２５ｍｍの木型で熱成形し、クラックや塗膜剥離の発生および外観の変化がない。
Ｂ：半径３０ｍｍの木型で熱成形し、クラックや塗膜剥離の発生および外観の変化がない。
Ｃ：半径４０ｍｍの木型で熱成形し、クラックや塗膜剥離の発生および外観の変化がない。
Ｄ：半径５０ｍｍの木型で熱成形し、クラックや塗膜剥離の発生および白濁や表面の肌荒れなどの外観変化が発生する。
【０１８４】
＜４＞耐久性評価
各実施例および比較例の風防板について、それぞれ、試料（サイズ：１００ｍｍ角）を温度６０℃、湿度９５％以上の恒温恒湿度槽内に静置し、その後、外観を観察し、次のように評価した。
【０１８５】
Ａ：静置時間が５００時間で塗膜の剥離や割れ、黄変などの外観変化が見られない。
Ｂ：静置時間が２５０時間で塗膜の剥離や割れ、黄変などの外観変化が見られない。
Ｃ：静置時間が１２５時間で塗膜の剥離や割れ、黄変などの外観変化が見られない。
Ｄ：静置時間が７３時間で塗膜の剥離や割れ、黄変などの外観変化が見られる。
【０１８６】
以上のようにして得られた各実施例および比較例の風防板における評価結果を、それぞれ、下記の表１に示す。
【０１８７】
【表１】
0006680019.tif 000010
【０１８８】
表１に示したように、各実施例における風防板では、シリコン変性（メタ）アクリル樹脂を含む樹脂組成物を用いて形成されたコート層を有することで、サンシャインウエザオメーターを用いて紫外線を３０００時間照射した後において、下記要件Ａを満足するものとすることができ、比較例に比較して、優れた紫外線に対する耐久性を備え、これにより、衝撃に対する耐擦傷性が長期に亘って維持されたことを示す結果が得られた。
【０１８９】
要件Ａ：風防板１００は、ＡＳＴＭ  Ｄ６７３で規定された落砂摩耗試験に準拠して規定砂８００［ｇ］をコート層に向かって落下させ、落砂摩耗試験前のヘイズと落砂摩耗試験後のヘイズとの大きさの差をヘイズ増加量（８００［ｇ］）としたとき、このヘイズ増加量（８００［ｇ］）が１０以下となる。
【符号の説明】
【０１９０】
１００      風防板
１          基材
２          コート層
【図１】
0006680019.tif 000011
【図２】
0006680019.tif 000012